(57)【要約】【課題】空気のうコストおよび重量の低減を実現してなお、空気のうに、それ本来の機能を所期した通りに発揮させることができる安全タイヤ用空気のうを提供する。【解決手段】タイヤに収納されて内圧を充填され、タイヤ内圧の低下に基づいて拡張変形して荷重の支持をタイヤから肩代わりするものであって、中空円環状をなす内圧保持部７のクラウン域の外周側に、一層の張力支持層１２からなり、空気のう３の拡張変形に当って破断する径成長抑制部材８を配設し、この径成長抑制部材８が、タイヤ内圧（Ｐ１）と空気のう内圧（Ｐ２）との差圧（Ｐ２−Ｐ１）との関連の下で、以下の要件を満たすものとし、  ５０ｋＰａ≦３％伸長時の差圧  １３０ｋＰａ≦破断時の差圧≦５００ｋＰａ併せて、径成長抑制部材の破断時伸長率を５％以上６０％以下としてなる。【選択図】図２
2008074268.tif 000002
【特許請求の範囲】
【請求項１】
タイヤに収納されて内圧を充填され、タイヤ内圧の低下に基づいて拡張変形して荷重の支持をタイヤから肩代わりする安全タイヤ用空気のうであって、
中空円環状をなす内圧保持部のクラウン域の外周側に、一層以上の張力支持層からなり、空気のうの拡張変形に当って破断する径成長抑制部材を配設し、この径成長抑制部材が、タイヤ内圧（Ｐ１）と空気のう内圧（Ｐ２）との差圧（Ｐ２−Ｐ１）との関連の下で、以下の要件を満たすものとし、
５０ｋＰａ≦３％伸長時の差圧
１３０ｋＰａ≦破断時の差圧≦５００ｋＰａ
併せて、径成長抑制部材の破断時伸長率を５％以上６０％以下としてなる安全タイヤ用空気のう。
【請求項２】
内圧保持部を、ガスバリア性の内層と、この内層をそれ全体のわたって囲繞する外層不織布との積層構造体により構成してなる請求項１に記載の安全タイヤ用空気のう。
【請求項３】
内圧保持部を、不織布にガスバリア性のゴムを含浸させてなる単層構造体により構成してなる請求項１に記載の安全タイヤ用空気のう。
【請求項４】
径成長抑制部材を、内圧保持部の円周方向に延びるゴム被覆有機繊維コードからなる張力支持層の一層以上で構成してなる請求項１〜３のいずれかに記載の安全タイヤ用空気のう。
【請求項５】
張力支持層を、ゴム被覆を施した一本もしくは複数本の有機繊維コードの、内圧保持部の幅方向への螺旋巻回構造を有するもの、または、所要の領域の全てを覆う、複数本のゴム被覆有機繊維コードの、全周にわたる一回の巻回構造を有するものとしてなる請求項４に記載の安全タイヤ用空気のう。
【請求項６】
張力支持層を、樹脂シートまたは樹脂被覆有機繊維コードにて構成してなる請求項１〜３のいずれかに記載の安全タイヤ用空気のう。
【請求項７】
径成長抑制部材と内圧保持部材との間に離型層を配設してなる請求項１〜６のいずれかに記載の安全タイヤ用空気のう。
【請求項８】
径成長抑制部材の外周側に、他の離型層を介して外皮ゴムを配設してなる請求項７に記載の安全タイヤ用空気のう。
【発明の詳細な説明】
【技術分野】
【０００１】
この発明は、タイヤのパンク等によってタイヤ内圧が低下もしくは消失しても、所定の距離にわたる安全な走行を継続することができる安全タイヤに適用されて、タイヤ内圧の低下に基づいて拡張変形して、タイヤ内面への密着下で、荷重の支持をタイヤから肩代わりする安全タイヤ用空気のうに関するものであり、とくには、空気のうの低廉化および軽量化を図ってなお、空気のうを所期した通りに機能させることができる技術を提案するものである。
【背景技術】
【０００２】
従来のこの種の安全タイヤ用空気のうとしては、たとえば特許文献１に記載されたものがある。
これは、タイヤ内圧の低下に伴う空気のうの拡張変形に当り、タイヤ内面の全体にわたって十分均等に接触させることができる安全タイヤ用空気のうを提案するものであり、全体として中空円環状をなす空気のうの、少なくとも拡張変形部分を張力支持部材により構成し、その拡張変形部分に、その拡張変形による伸びの増加につれて、単位幅当りの引張力が実質的に漸増する伸張率−引張力特性を示す物性を付与したものである。
【特許文献１】国際公開第０２／４３９７５号パンフレット
【発明の開示】
【発明が解決しようとする課題】
【０００３】
ところで、この従来技術は、具体的には、空気のうの拡張変形部分の張力支持部材を、繊維部材とゴムとの複合体の少なくとも一層によって構成し、なかでも、空気のうのクラウン域は四〜五層の不織布複合体にてその張力支持部材を構成するものであるので、とくには、空気のうのクラウン域におけるその張力支持部材が空気のうコストの増加をもたらし、また、重量の増加を余儀なくするという不都合があった。
この発明は、ゴム等の使用量を大きく低減させて安全タイヤ用空気のうのスリム化を図ることで、空気のうコストおよび重量の低減を実現してなお、空気のうに、それ本来の機能を所期した通りに発揮させることができる安全タイヤ用の空気のうを提供するにある。
【課題を解決するための手段】
【０００４】
この発明に係る安全タイヤ用空気のうは、タイヤに収納されて内圧を充填され、タイヤ内圧の低下に基づいて拡張変形して、タイヤ内面への密着下で、荷重の支持をタイヤから肩代わりするものであって、中空円環状をなす内圧保持部のクラウン域の外周側に、一層以上の張力支持層からなり、空気のうの拡張変形に当って破断する径成長抑制部材を配設し、この径成長抑制部材が、タイヤ内圧（Ｐ１）と空気のう内圧（Ｐ２）との差圧（Ｐ２−Ｐ１）との関連の下で、以下の要件を満たすものとし、
５０ｋＰａ≦３％伸長時の差圧
１３０ｋＰａ≦破断時の差圧≦５００ｋＰａ
併せて、径成長抑制部材の破断時伸張率を５％以上、６０％以下としてなるものである。
【０００５】
ここで、内圧保持部は、ゴム、プラスチックフィルム等からなるガスバリア性の内層と、この内層をそれ全体にわたって囲繞する、ゴム、プラスチック等を含浸することもある外層不織布との積層構造体にて構成することができる他、芳香族ポリアミド繊維、ポリエチレンテフタレート繊維等の不織布に、ガスバリア性のゴムを含浸させてなる単層構造体によって構成することができる。
【０００６】
このような安全タイヤ用空気のうにおいて好ましくは、径成長抑制部材を、内圧保持部の円周方向に延びるゴム被覆した有機繊維コード、たとえばポリエチレンテフタレート繊維コードからなる張力支持層の一層以上で構成してなる。
【０００７】
なおこの場合、張力支持層は、ゴム被覆を施した一本もしくは複数本の有機繊維コードの、内圧保持部のクラウン域の幅方向への螺旋巻回構造を有するものとすること、または、所要の領域の全てを覆う、複数本のゴム被覆有機繊維コードの、全周にわたる一回の巻回構造を有するものとすることができる。
【０００８】
また、張力支持層は、樹脂シートにより、または、所要の樹脂で被覆したこれも所要の各種の有機繊維コードによって構成することもできる。
【０００９】
そして、これらのいずれの場合にあっても、径成長抑制部材と内圧保持部材との間に離型層を配設することが好ましい。
この場合、径成長抑制部材の外周側に、他の離型層を介して外皮ゴムを設けることもできる。
【発明の効果】
【００１０】
この発明の安全タイヤ用空気のうでは、タイヤの正常時にはその空気のうを大きな拘束力をもって偏平状態に維持するべく機能する一方で、タイヤ内圧の低下時には、適当なタイミングで破断して空気のうの速やかな拡張変形を許容するべく機能する径成長抑制部材につき、それが破断する前の３％伸長時の差圧を５０ｋＰａ以上とすることで、タイヤの正常状態の下での、空気のうの偏平状態を十分に保持させることができる。
【００１１】
また、径成長抑制部材の破断時の差圧を１３０ｋＰａ以上に設定することで、タイヤ内圧の異常な低下を検知した後、タイヤに内圧を補充する等の処置を施すために要する時間を確保して、空気のうが拡張変形を開始するまでの間に、対策等を講じるための十分な時間的猶予をもたらすことができる。これに対し、その破断時の差圧を５００ｋＰａ以下とすることにより、タイヤ内圧が急激に低下した場合等の、空気のうの拡張遅れ、ひいては、その拡張遅れに起因する、車両の走行安全性の低下を有効に防止することができる。
【００１２】
しかもここでは、径成長抑制部材の破断時の伸長率を５％以上とすることにより、未加硫の空気のうを加硫するに当って、それをモールドの内面に押圧させるに必要な伸長量を確保することができる。この一方で、伸長率を６０％以下とすることで、タイヤ内の製品空気のうにおいて、タイヤ内圧の低下時に、速やかに破断して、空気のうの迅速なる拡張変形、ひいては、安全な停止等を十分に担保することができる。いいかえれば、伸長率が６０％を超えると、空気のうに迅速な拡張変形を行わせることが難しく、空気のうがタイヤ内面に密着するに先だって、タイヤのリム外れ等の故障が生じるおそれが高い。
加えて、このような径成長抑制部材は、汎用されている一般的な有機繊維コードを主体として構成できることから、特殊な不織布等を用いる場合に比して、空気のうのコストおよび重量をともに有効に低減させることができる。
【００１３】
かかる空気のうにおいて、内圧保持部を、ガスバリア性の内層と、外層不織布との積層構造体により構成したときは、径成長抑制部材が破断することによって、空気のうの内外差圧が内圧保持部に直接的に作用した場合の内圧保持部の耐圧性および大きな伸長性を外層不織布をもって有効に担保することができる。
【００１４】
この一方で、内圧保持部を、不織布にガスバリア性のゴムを含浸させてなる単層構造体により構成したときは、上述したような、内圧保持部の耐圧性および大きな伸長性はそのままに、空気のうのコストおよび重量の一層の低減を図ることができる。
【００１５】
ここにおいて、径成長抑制部材を、内圧保持部の円周方向に延びるゴム被覆有機繊維コードからなる張力支持層にて構成した場合には、径成長抑制部材の所要の特性を、不織布複合体を用いる従来技術に比し、より低コストで、また低重量の下に実現することができる。
【００１６】
そして、この場合の張力支持層は、ゴム被覆を施した一本もしくは複数本の有機繊維コードの螺旋巻回構造を有するものとすることができる他、所要の領域の全てを覆う、複数本のゴム被覆有機繊維コードの一回の巻回構造を有するものとすることもできるが、とくに前者によれば、ゴム被覆有機繊維コードの、周上の一個所でのオーバーラップ接合部の発生を防止して、各張力支持層に、全周にわたって十分均一な張力支持機能を発揮させることができ、円周方向での均等性を高めることができる。
【００１７】
ところで、このような空気のうにおいて、径成長抑制部材と内圧保持部との間に離型層を配設した場合には、ゴム被覆層を有する径成長抑制部が破断した後のその内圧保持部の拡張変形、すなわち、破断後の径成長抑制部材に対する内圧保持部の相対変位を、離型層の作用による小さい摩擦力の下で、制約なしに十分に円滑に行わせることができる。
【００１８】
そしてこのことは、径成長抑制部材の外側に、他の離型層を介して外皮ゴムを配設して、径成長抑制部材がそれの破断後においてなお、内圧保持部の拡張変形に共連れされて拡張変位されるよう構成した場合にも同様であり、内圧保持部および外皮ゴムを、それぞれの離型層の作用下で、破断した径成長抑制部材に対して、ともに十分滑らかに相対変位させることができる。
【００１９】
さらに、張力支持層を、樹脂シートまたは、樹脂被覆有機繊維コードによって構成した場合には、空気のうコストおよび重量の一層の低減が可能となる。
しかも、ゴム被覆材を使用しないことで、張力支持層の、内圧保持部への加硫接着を防止して、径成長抑制部材の破断時等に、張力支持層を、内圧保持部に対して滑らせることができる。
【発明を実施するための最良の形態】
【００２０】
図１は、この発明に係る空気のうの、安全タイヤへの適用状態を示すタイヤ幅方向断面図であり、１は安全タイヤの全体を示し、この安全タイヤ１は、リムＲに組み付けた空気入りタイヤ２とそこに収納した空気のう３との組み合わせになる。
【００２１】
ここで、空気入りタイヤ２およびリムＲは、下記の規格に規定される一般的なものであり、タイヤ２は、トレッド部４、それの両側に連なる一対のサイドウォール部５、各サイドウォール部５の内周側に設けたビード部６を具える。
【００２２】
なお、規格とは、タイヤが生産または使用される地域に有効な産業規格であり、たとえば、アメリカ合衆国では、“THE TIRE and RIM ASSOCIATION INC. のYEAR BOOK”であり、欧州では、“The European Tyre and Rim Technical Organization のSTANDARDS MANUAL”であり、日本では日本自動車タイヤ協会の“JATMA YEAR BOOK”である。
【００２３】
このような安全タイヤ１では、空気のう３内に、空気、不活性ガス等の気体が、タイヤ内圧Ｐ１より高い内圧Ｐ２で充填されており、その空気のう３は、タイヤ２の正常状態においては、後述する径成長抑制部材の作用下で、タイヤ内圧Ｐ１等との関連の下で、図示のように、タイヤトレッド部４およびサイドウォール部５の内表面から隔離して位置する偏平な形態をとることになるも、タイヤ２のパンク等によってタイヤ内圧が低下することにより、径成長抑制部材の破断に基づいて次第に拡張変形して、タイヤ２の内面に、それ全体にわたって十分均等に密着して荷重の支持をタイヤから肩代わりするべく機能する。
【００２４】
ところで、図示のこの空気のう３は、全体として空中円環状をなして、充填内圧Ｐ２を長期間にわたって漏れなく封じ込める内圧保持部７と、この内圧保持部７のクラウン域の外周側に配設されて、空気のう３の意図しない拡張変形を防止する径成長抑制部材８とを具えてなる。
【００２５】
ここにおける内圧保持部７は、図２（ａ）、（ｂ）に、空気のうの実施形態を、一部破断除去した断面斜視図で示すように、ゴム、プラスチックフィルム等からなるガスバリア性の内層としてのインナーライナ層９と、このインナーライナ層９をそれ全体にわたって所定の厚みで囲繞する、たとえばゴムを含浸させた外層不織布１０、これもたとえば、ポリエチレンテレフタレート繊維不織布との積層構造体によって構成することができる。
【００２６】
また、このような内圧保持部７のクラウン域の外周側に配設される、一層以上の張力支持層からなる径成長抑制部材８は、たとえば図２（ａ）に示すように、内圧保持部７の円周方向に延びるゴム被覆有機繊維コード１１からなる張力支持層１２の一層以上、図では、一層だけで構成することができる。
【００２７】
なお、このような張力支持層１２は、クラウン域の所要幅の全体にわたって引き揃えた、複数本のゴム被覆有機繊維コード１１をクラウン域の全周にわたって一回巻付けて、両端部を周上の一個所でオーバーラップ接合させてなる巻回構造を有するものとすることができる他、ゴム被覆を施した一本もしくは複数本の有機繊維コード、たとえば、複数本の引揃えコードを一体的にゴム被覆してなる５〜３０ｍｍ幅のリボン状ストリップをクラウン域の幅方向へ螺旋状に巻回して形成してなる螺旋巻回構造を有するものとすることもできる。
【００２８】
そして、これらのいずれの場合にあっても、構成される径成長抑制部材８は、タイヤ内圧Ｐ１と空気のう内圧Ｐ２との差圧Ｐ２−Ｐ１との関連において、３％伸長時の差圧が５０ｋＰａ以上であることに加え、破断時の差圧が１３０ｋＰａ以上５００ｋＰａ以下であり、また、破断時の伸長率が５％以上６０％以下であるという要件を満たすものとする。
【００２９】
ところで、径成長抑制部材８が、上述したようにゴム被覆を有するものであるときは、図２（ａ）に示すように、その径成長抑制部材８と内圧保持部７との間に、プラスチックシート、紙、アルミニウム箔等にて形成することができる離型層１３を介装することが好ましい。
【００３０】
またこの場合、より好ましくは、これも図２（ａ）に示すように、径成長抑制部材８の外周側に、他の離型層１４を介して外皮ゴム１５を配設し、たとえば、この外皮ゴム１５により、径成長抑制部材８および内圧保持部７の全体を被覆する。
【００３１】
この一方で、径成長抑制部材８は、内圧保持部材７のクラウン域を拘束する樹脂シートもしくは樹脂ストリップからなる張力支持層にて構成することもできる。
図２（ｂ）は、樹脂ストリップからなる張力支持層の一層で径成長抑制部材８を構成する場合を示し、ここでは、内圧保持部７の全体をゴム１６によって被覆した状態で、樹脂ストリップ１７を、内圧保持部７のクラウン域の所要幅にわたって、内圧保持部７の円周方向に延在させて張力支持層１２を形成する。
【００３２】
図に示すところでは、接着剤層１８によってゴム１６に接着されるこの張力支持層１２は、クラウン域の所要幅の全体にわたって引き揃えた複数本の樹脂ストリップ１７を、そのクラウン域の全周にわたって一回巻付けて、両端部を周上の一個所でオーバーラップ接合させてなる巻回構造を有するものとすることができる他、一本の樹脂ストリップ１７を、クラウン域の幅方向へ螺旋状に巻回して形成してなる螺旋巻回構造を有するものとすることもできる。
【００３３】
そして、このようにして構成される径成長抑制部材８もまた、前述した数値要件、すなわち、３％伸長時の差圧が５０ｋＰａ以上であるとともに、破断時の差圧が１３０ｋＰａ以上５００ｋＰａ以下であり、また破断時の伸長率が１０％以上６０％以下であるという要件を満たすものとする。図３は、径成長抑制部材８のこのような数値要件を概念的に示すグラフである。
【００３４】
以上、内圧保持部材７を、インナーライナ層７と、ゴムを含浸させた外層不織布１０との積層構造体にて構成する場合について説明したが、内圧保持部７は、図４に幅方向の断面図で模式的に例示するように、不織布１９にガスバリア性のゴム２０を含浸させてなる単層構造体によって構成することもでき、これによれば、内圧保持部７を積層構造体によって構成する場合に比して、空気のう３のコストおよび重量をともに有利に低減させることができる。
【実施例１】
【００３５】
空気のうの、径成長抑制部材の構造等を表１に示すように変化させた場合の、サイズが４９５／４５  Ｒ２２．５のタイヤに適用される空気のうそれ自体のコストおよび重量を求めるとともに、
その空気のうを適用した安全タイヤを、タイヤ内圧を９００ｋＰａ、空気のう内圧を９７０ｋＰａとして、８５ｋＮの荷重の作用下で、６０ｋｍ／ｈの速度で走行させたときの、空気のうとタイヤ内面との接触の有無を、タイヤ内面に感圧紙を配設し、走行後に、タイヤ内面の感圧紙の色の変化の有無を調べることによって検査し、
また、それぞれの充填内圧を上述の場合と同様にして、５５ｋＮの荷重を作用させた安全タイヤを、Ｒ＝８０ｍのライン上を６０ｋｍ／ｈの速度で走行中に、タイヤ内圧を急速に低下させて、走行ラインをトレースできるか否かを確認した。
トレースできない場合は、安全に停止させることができない。
その結果を表２に示す。
なお表２中の従来例空気のう１をコントロールとして示す指数値は、小さいほどすぐれた結果を示すものとした。
【００３６】
【表１】
2008074268.tif 000003
【００３７】
【表２】
2008074268.tif 000004
【００３８】
表２によれば、実施例空気のうはいずれも、コストを大きく低減させるとともに、重量も低減させてなお、従来例空気のうに比し、径成長抑制部材の３％伸長時の差圧を大きくして、内圧充填時の空気のう外径を小さく維持することで、空気のうの、タイヤ内面への不測の接触を十分に防止することができ、またそれの、破断時伸長率を５〜６０％の範囲とすることで、空気のうの、適正なる加硫成形を可能にするとともに、タイヤ内圧の急速低下時の、空気のうの迅速なる拡張変形を可能として、安全タイヤの機能を所期した通りに発揮させ得ることが解かる。
【図面の簡単な説明】
【００３９】
【図１】この発明に係る空気のうの、安全タイヤへの適用状態を示す幅方向断面図である。
【図２】空気のうの実施形態を、一部を破断除去して示す断面斜視図である。
【図３】径成長抑制部材の、伸長率と差圧との関係を概念的に示すグラフである。
【図４】内圧保持部の変形例を示す幅方向断面図である。
【符号の説明】
【００４０】
１  安全タイヤ
２  空気入りタイヤ
３  空気のう
４  トレッド部
５  サイドウォール部
６  ビード部
７  内圧保持部
８  径成長抑制部材
９  インナーライナ層
１０  外層不織布
１１  ゴム被覆有機繊維コード
１２  張力支持層
１３  離型層
１４  他の離型層
１５  外皮ゴム
１６  ゴム
１７  樹脂ストリップ
１８  接着剤
１９  不織布
２０  ガスバリア性ゴム
Ｒ  リム
Ｐ１  タイヤ内圧
Ｐ２  空気のう内圧
Ｐ２−Ｐ１  差圧
【図１】
2008074268.tif 000005
【図２】
2008074268.tif 000006
【図３】
2008074268.tif 000007
【図４】
2008074268.tif 000008